(57)【要約】  ＣＡＤ／ＣＡＭシステムを利用して、義歯を一体的且つ簡便に作製することができる義歯用ブロックを提供する。  円柱１の側面1aの上下中央部に突条部1bが形成されていて、突条部1bが把持された状態でＣＡＤ／ＣＡＭシステムによって切削加工され義歯が作製される義歯用ブロックであって、上部を義歯の歯部分となる白色部２に、下部を義歯の義歯床部分となる歯肉色部３とし、白色部２と歯肉色部３とを内部も含め隙間なく密着した状態で一体的に形成すると共に、歯肉色部３の白色部２との境界面である上面3aに、凸部４と凹部５とを複数形成する。
2019035467.tif 000002
【特許請求の範囲】
【請求項１】
円柱(１)の側面(1a)の上下中央部に突条部(1b)が形成されていて、上部が義歯の歯部分となる白色部(２)、下部が義歯の義歯床部分となる歯肉色部(３)となっており、該突条部(1b)が把持された状態でＣＡＤ／ＣＡＭシステムによって切削加工され義歯が作製される義歯用ブロックであって、
該白色部(２)と該歯肉色部(３)とが内部も含め隙間なく密着した状態で一体的に形成されていると共に、該歯肉色部(３)の該白色部(２)との境界面である上面(3a)に、凸部(４)と凹部(５)とが複数形成されていることを特徴とする義歯用ブロック。
【請求項２】
歯肉色部(３)の上面(3a)の凸部(４)が角柱状に突設された凸部である請求項１に記載の義歯用ブロック。
【請求項３】
歯肉色部(３)の上面(3a)の凹部(５)が角柱状に凹設された凹部である請求項１又は２に記載の義歯用ブロック。
【請求項４】
歯肉色部(３)の上面(3a)が凸部(４)と凹部(５)とによって波状の曲面となっている請求項１に記載の義歯用ブロック。
【請求項５】
歯肉色部(３)内部の上面(3a)の凸部(４)が同形である請求項１から４のいずれか１項に記載の義歯用ブロック。
【請求項６】
歯肉色部(３)内部の上面(3a)の凹部(５)が同形である請求項１から５のいずれか１項に記載の義歯用ブロック。
【請求項７】
歯肉色部(３)内部の上面(3a)の凸部(４)が等間隔で配設されている請求項１から６のいずれか１項に記載の義歯用ブロック。
【請求項８】
歯肉色部(３)内部の上面(3a)の凹部(５)が等間隔で配設されている請求項１から７のいずれか１項に記載の義歯用ブロック。
【発明の詳細な説明】
【技術分野】
【０００１】
本発明は、歯科分野において義歯作製用に用いられる義歯用ブロックに関する。
【背景技術】
【０００２】
歯科分野において、ＣＡＤ／ＣＡＭシステムを利用して、ブロック状の材料を切削・研磨して歯科補綴物や（有床）義歯を作製する方法等が提案されている（例えば、特許文献１−３参照。）。【０００３】
この中にはブロック状の材料内部の硬さや強度に傾斜をもたせ歯科補綴物の作製を容易にしたものがあるが（例えば、特許文献１、２参照。）、義歯床については言及がなく、これらの材料から義歯を製造することについては何も示されていない。【０００４】
またＣＡＤ／ＣＡＭシステムを利用して、レジン材料を切削・研磨して義歯を作製する方法が提案されている（例えば、特許文献３参照。）。【０００５】
この義歯作製方法では、ＣＡＤ／ＣＡＭシステムを利用して、義歯床と人工歯とを別個に作製した後に、義歯床に人工歯を接着するものと、義歯床と人工歯とを一体形成するものとが提案されている（例えば、特許文献３参照。）。【０００６】
義歯床と人工歯とを別個に作製した場合、義歯床に正確に人工歯を配列して接着しなければならず、非常に作製効率が悪い。一方、義歯床と人工歯とを一体に成型した場合、接着過程は不要となるが、義歯床と人工歯を個々に着色する工程が必要となり、この場合も作製効率が高いとは言い難い（例えば、特許文献３  段落番号００５０参照。）。
【先行技術文献】
【特許文献】
【０００７】
【特許文献１】国際公開第２０１４／０３４７３６号
【特許文献２】特開２０１２−１８７３５７号公報
【特許文献３】国際公開第２０１０／０５８８２２号
【発明の概要】
【発明が解決しようとする課題】
【０００８】
本発明は前記の問題に鑑み、ＣＡＤ／ＣＡＭシステムを利用して、義歯（義歯床と人工歯）を一体的且つ簡便に作製することができる義歯用ブロックに関する。
【課題を解決するための手段】
【０００９】
本発明者らは前記課題を解決すべく鋭意検討した結果、円柱の側面の上下中央部に突条部を形成し、上部を義歯の歯部分となるように予め着色した白色部、下部を義歯の義歯床部分となるように予め着色した歯肉色部となるようにして、突条部を把持した状態でＣＡＤ／ＣＡＭシステムによって切削加工して義歯を一体的に作製することができる義歯用ブロックとすれば、予め上部下部で２色に色分けされているので義歯作製の際に着色する工程を大幅に軽減することができて製造効率が非常に高くなり、また白色部と歯肉色部とを内部も含め隙間なく密着した状態で一体的に形成すれば、義歯床に人工歯を接着固定した場合に比べて高い強度や耐久性をもたせることができ、更に歯肉色部の白色部との境界面である上面に凸部と凹部とを複数形成すれば、義歯の歯部分と義歯床部分との境界部分を表現しやすく、この境界部分の細かな色調修正工程を軽減することができることを究明して本発明を完成させたのである。【００１０】
即ち本発明は、円柱の側面の上下中央部に突条部が形成されていて、上部が義歯の歯部分となる白色部、下部が義歯の義歯床部分となる歯肉色部となっており、突条部が把持された状態でＣＡＤ／ＣＡＭシステムによって切削加工され義歯が作製される義歯用ブロックであって、白色部と歯肉色部とが内部も含め隙間なく密着した状態で一体的に形成されていると共に、歯肉色部の白色部との境界面である上面に、凸部と凹部とが複数形成されていることを特徴とする義歯用ブロックである。【００１１】
そして、歯肉色部の上面の凸部が角柱状に突設された凸部であったり、歯肉色部の上面の凹部が角柱状に凹設された凹部であったりすれば、本発明に係る義歯用ブロックの製造が容易にできて好ましく、また歯肉色部の上面が凸部と凹部とによって波状の曲面となっていれば、義歯の歯部分と歯肉部分との境界部分の複雑な曲線状態を表現しやすく色調修正工程をさらに軽減することができて好ましいのである。【００１２】
更に歯肉色部内部の上面の凸部が同形であったり、歯肉色部内部の上面の凹部が同形であったり、また歯肉色部内部の上面の凸部を等間隔で配設したり、歯肉色部内部の上面の凹部を等間隔で配設したりすれば、汎用性が高く使い勝手がよくて好ましいことも究明したのである。
【発明の効果】
【００１３】
本発明に係る義歯用ブロックは、円柱の側面の上下中央部に突条部が形成されていて、上部が義歯の歯部分となるように予め着色された白色部、下部が義歯の義歯床部分となるように予め着色された歯肉色部であるから、突条部を把持した状態でＣＡＤ／ＣＡＭシステムによって切削加工して義歯を一体的に作製することができる容易にでき、また予め上部下部で２色に色分けされているので義歯作製の際に着色する工程を大幅に軽減することができて製造効率が非常に高くなり、また白色部と歯肉色部とを内部も含め隙間なく密着した状態となっていて義歯を一体的に形成すことができるから、義歯床に人工歯を接着固定した場合に比べて高い強度や耐久性をもたせることができ、更に歯肉色部の白色部との境界面である上面に凸部と凹部とを複数形成すれば、義歯の歯部分と義歯床部分との境界部分を表現しやすく、この境界部分の細かな色調修正工程を軽減することができるのである。【００１４】
そして、歯肉色部の上面の凸部が角柱状に突設された凸部であったり、歯肉色部の上面の凹部が角柱状に凹設された凹部であったりする態様では、本発明に係る義歯用ブロックの製造が容易にできて好ましく、また歯肉色部の上面が凸部と凹部とによって波状の曲面となっている態様では、義歯の歯部分と歯肉部分との境界部分の複雑な曲線状態を表現しやすく色調修正工程をさらに軽減することができて好ましいのである。【００１５】
更に歯肉色部内部の上面の凸部が同形であったり、歯肉色部内部の上面の凹部が同形であったりする態様や、また歯肉色部内部の上面の凸部を等間隔で配設したり、歯肉色部内部の上面の凹部を等間隔で配設したりする態様では、汎用性が高く使い勝手がよくて好ましいのである。
【図面の簡単な説明】
【００１６】
【図１】本発明に係る義歯用ブロックの一態様を示す正面図である。
【図２】図１の義歯用ブロックの平面図である。
【図３】図１の義歯用ブロックの底面図である。
【図４】図１におけるＡ−Ａ線断面図である。
【図５】図２におけるＢ−Ｂ線断面図である。
【図６】図２におけるＣ−Ｃ線断面図である。
【図７】本発明に係る義歯用ブロックの他の態様を示す正面図である。
【図８】図７の義歯用ブロックの平面図である。
【図９】図７におけるＤ−Ｄ線断面図である。
【図１０】図８におけるＥ−Ｅ線断面図である。
【図１１】図８におけるＦ−Ｆ線断面図である。
【図１２】本発明に係る義歯用ブロックの更に他の態様を示す正面図である。
【図１３】図１２の義歯用ブロックの平面図である。
【図１４】図１２におけるＧ−Ｇ線断面図である。
【図１５】図１３におけるＨ−Ｈ線断面図である。
【図１６】図１３におけるＩ−Ｉ線断面図である。
【発明を実施するための形態】
【００１７】
以下、本発明に係る義歯用ブロックについて詳細に説明する。
【００１８】
本発明に係る義歯用ブロックは、「義歯の歯部分となる白色部２」と、「義歯の義歯床部分となる歯肉色部３」との二層構造となっている。これらは同一の材料で作製しても、異なる材料から作製してもよい。異なる材料で作製しても、嵌合部に凹凸が付与されているため十分な接着力が期待できる。
【００１９】
〈レジン系材料〉
「義歯の歯部分となる白色部２」や「義歯の義歯床部分となる歯肉色部３」に用いるレジン系材料としては、ＰＭＭＡやＭＭＡを重合させることにより得られるアクリルレジンが良好に使用できる。
【００２０】
またコンポジットレジンも良好に使用できる。このコンポジットレジンに用いられる（メタ）アクリレート化合物としては、メタクリレート、又はアクリレートのモノマー，オリゴマー若しくはプレポリマーが使用でき、歯科用材料に用いる物質として公知のものである。より具体的には、メチル（メタ）アクリレート、エチル（メタ）アクリレート、イソプロピル（メタ）アクリレート、ｎ−ブチル（メタ）アクリレート、イソブチル（メタ）アクリレート、ヒドロキシプロピル（メタ）アクリレート、テトラヒドロフルフリル（メタ）アクリレート、グリシジル（メタ）アクリレート、２−ヒドロキシエチル（メタ）アクリレート、２−ヒドロキシプロピル（メタ）アクリレート、３−ヒドロキシプロピル（メタ）アクリレート、２−エトキシエチル（メタ）アクリレート、２−メトキシエチル（メタ）アクリレート、２−エチルヘキシル（メタ）アクリレート、ベンジル（メタ）アクリレート、２−ヒドロキシ−１，３−ジ（メタ）アクリロキシプロパン、エチレングリコールジ（メタ）アクリレート、ジエチレングリコールジ（メタ）アクリレート、トリエチレングリコールジ（メタ）アクリレート、ブチレングリコールジ（メタ）アクリレート、ネオペンチルグリコールジ（メタ）アクリレート、１，３−ブタンジオールジ（メタ）アクリレート、１，４−ブタンジオールジ（メタ）アクリレート、１，６−ヘキサンジオールジ（メタ）アクリレート、トリメチロールプロパントリ（メタ）アクリレート、トリメチロールエタントリ（メタ）アクリレート、ペンタエリスリトールトリ（メタ）アクリレート、トリメチロールメタントリ（メタ）アクリレート、ペンタエリスリトールテトラ（メタ）アクリレート、ポリブチレングリコールジ（メタ）アクリレート、ビスフェノールＡポリエトキシメタクリレート、ビスフェノールＡジグリシジル（メタ）アクリレート等が挙げられる。また、ウレタン結合を持つ（メタ）アクリレートとして、ジ−２−（メタ）アクリロキシエチル−２，２，４−トリメチルヘキサメチレンジカルバメート、１，３，５−トリス［１，３−ビス｛（メタ）アクリロイルオキシ｝−２−プロポキシカルボニルアミノヘキサン］−１，３，５−（１Ｈ，３Ｈ，５Ｈ）トリアジン−２，４，６−トリオンがあり、その他２，２’−ジ（４−ヒドロキシシクロヘキシル）プロパンと２−オキシパノンとヘキサメチレンジイソシアネートと２−ヒドロキシエチル（メタ）アクリレートとから成るウレタンオリゴマーの（メタ）アクリレート、１，３−ブタンジオールとヘキサメチレンジイソシアネートと２−ヒドロキシエチル（メタ）アクリレートとから成るウレタンオリゴマーの（メタ）アクリレート等がある。フィラー成分として、シリカガラス、バリウムガラス、ストロンチウムガラス等がある。
【００２１】
〈ジルコニア、セラミック系材料〉
「義歯の歯部分となる白色部２」や「義歯の義歯床部分となる歯肉色部３」に用いる材料として、ジルコニア（酸化ジルコニウム）が良好に使用できる。
またセラミックが使用でき、特にポーセレン系，二ケイ酸リチウム系のセラミックが良好に使用できる。
【００２２】
上記各材料には予め使用する部位（白色部２又は歯肉色部３）に合わせ着色したものが使用される。この着色料としては、人体に無害であれば、特に限定されるものではない。
【００２３】
また上記材料は一例であり、本発明に係る義歯用ブロックの材料が、これらの材料に限定されるものではない。
【００２４】
以下、本発明に係る義歯用ブロックの作製過程を具体的に説明する。
【００２５】
『義歯用ブロックを構成する材料の調製』
本発明に係る義歯用ブロックの作製に用いる「レジン」として、ＰＭＭＡ５０質量％、ＭＭＡ５０質量％の配合割合のアクリルレジンを用いた。
また「コンポジットレジン」として、ＵＤＭＡ２０質量％、ＮＰＧ２０質量％、バリウムガラスフィラー６０質量％に微量の重合開始材を添加したものを用いた。
【００２６】
「セラミック」として、「二ケイ酸リチウム系セラミック」又は「ポーセレン系セラミック」を用いた。「二ケイ酸リチウム系セラミック」としてはケイ酸リチウムの単体（ＳｉＯ２：６３．０質量％、Ｌｉ２Ｏ：１９．６質量％、Ａｌ２Ｏ３：５．１質量％、Ｋ２Ｏ：２．７質量％、ＭｇＯ：２．１質量％、ＢａＯ：１．３質量％、Ｐ２Ｏ５：４．１質量％、ＺｒＯ２：２．１質量％）を用いた。また「ポーセレン系セラミック」もリューサイト系結晶化ガラス粉末の単体（酸化カリウム２０質量％、酸化アルミニウム３０質量％、二酸化ケイ素５０質量％）を用いた。更に「ジルコニア」としては、酸化ジルコニウムの単体を用いた。
【実施例】
【００２７】
『本発明に係る義歯用ブロックの作製』
本発明に係る義歯用ブロックは、「義歯の歯部分となる白色部２」と、「義歯の義歯床部分となる歯肉色部３」との二層構造となっていることから、いずれか一方を先に成形し、他方をその後に成形して全体を完成させる。その際、「白色部２」又は「歯肉色部３」のいずれを先に成形してもよい。【００２８】
〈実施例１：アクリルレジンとアクリルレジンとの組み合わせ〉
上記のとおり調製して着色したアクリルレジンを金型に充てんし、「白色部２」又は「歯肉色部３」のいずれか一方を加熱重合または光重合により成形した。その後、先に成形した「白色部２」又は「歯肉色部３」のいずれか一方の上面に色の異なるアクリルレジンを流し込み、加熱重合または光重合により「白色部２」又は「歯肉色部３」の他方を成形し、本発明に係る義歯用ブロックを作製した。【００２９】
その際に、本発明に係る義歯用ブロックでは「白色部２」と「歯肉色部３」との境界面に凸部や凹部が複数形成されていて、「白色部２」と「歯肉色部３」の境界における接触面積が大きいから、後から流し込んだアクリルレジンを重合させるだけで「白色部２」と「歯肉色部３」とを一体にすることも可能である。
しかしながら、凸部や凹部の個数や形状によっては、必ずしも十分な接着力が得られない場合もあることから、先に成形した「白色部２」又は「歯肉色部３」のいずれか一方の上面に、サンドブラスト等で粗面化処理を施したり、接着材としてデンチャープライマーやレジンプライマー等の接着材を塗布した後に、「白色部２」又は「歯肉色部３」の他方のアクリルレジンを流し込めば、十分な接着力を得ることができて好ましいのである。【００３０】
〈実施例２：コンポジットレジンとコンポジットレジンとの組み合わせ〉
上記のとおり調製して着色したコンポジットレジンを金型に充てんし、「白色部２」又は「歯肉色部３」のいずれか一方を加熱重合または光重合により成形した。その後、先に成形した「白色部２」又は「歯肉色部３」のいずれか一方の上面を、サンドブラスト等で粗面化処理し、接着材としてセラミックプライマーを塗布し、色の異なるコンポジットレジンを流し込み、加熱重合または光重合により「白色部２」又は「歯肉色部３」の他方を成形し、本発明に係る義歯用ブロックを作製した。【００３１】
〈実施例３：セラミックとセラミックとの組み合わせ〉
上記のとおり調製して着色したセラミックを金型に充てんし、「白色部２」又は「歯肉色部３」のいずれか一方を成形した。その後、先に成形した「白色部２」又は「歯肉色部３」のいずれか一方の上面に、色の異なる「二ケイ酸リチウム系セラミック」を流し込むか、「ポーセレン系セラミック」を築盛して、「白色部２」又は「歯肉色部３」の他方を成形し、本発明に係る義歯用ブロックを作製した。
なおセラミックとセラミックとの組み合わせでは、例えば後から「二ケイ酸リチウム系セラミック」を流し込む場合は、その溶融温度が高く、また「ポーセレン系セラミック」を築盛して焼成する場合も高温となることから、先に成形した「白色部２」又は「歯肉色部３」のいずれか一方の上面は、その表層が溶けるため、特に接着材を塗布する必要はない。【００３２】
〈実施例４：ジルコニアとジルコニアとの組み合わせ〉
上記のとおり調製して着色したジルコニアの粉末を金型に充てんし仮焼結して、「白色部２」又は「歯肉色部３」のいずれか一方を成形した。その後、先に成形した「白色部２」又は「歯肉色部３」のいずれか一方の上面に、色の異なるジルコニアの粉末を充てんして仮焼結して「白色部２」又は「歯肉色部３」の他方も成形し、本発明に係る義歯用ブロックを作製した。【００３３】
〈実施例５：コンポジットレジンとアクリルレジンとの組み合わせ〉
上記のとおり調製して着色したコンポジットレジンを金型に充てんして、「白色部２」又は「歯肉色部３」のいずれか一方を成形した。その後、先に成形した「白色部２」又は「歯肉色部３」のいずれか一方の上面を、サンドブラスト等で粗面化処理し、接着材としてセラミックプライマーを塗布し、色の異なるアクリルレジンを流し込み、加熱重合または光重合により「白色部２」又は「歯肉色部３」の他方を成形し、本発明に係る義歯用ブロックを作製した。【００３４】
〈実施例６：セラミックと、アクリルレジン又はコンポジットレジンとの組み合わせ〉
上記のとおり調製して着色したセラミックを金型に充てんして、「白色部２」又は「歯肉色部３」のいずれか一方を成形した。その後、先に成形した「白色部２」又は「歯肉色部３」のいずれか一方の上面を、サンドブラスト等で粗面化処理し、接着材としてセラミックプライマーを塗布し、色の異なるアクリルレジン又はコンポジットレジンを流し込み、加熱重合または光重合により「白色部２」又は「歯肉色部３」の他方を成形し、本発明に係る義歯用ブロックを作製した。【００３５】
『本発明に係る義歯用ブロックの凸部及び凹部』
本発明に係る義歯用ブロックでは、歯肉色部３の上面3aに、凸部４と凹部５とが複数形成されているので、義歯の歯部分と義歯床部分との境界部分を表現しやすく、この境界部分の仕上げ作業の労力等を大幅に減らすことができる。
この本発明に係る義歯用ブロックでは、上述の実施例のごとく、「白色部２」又は「歯肉色部３」のいずれを先に成形してもよいので、例えば「歯肉色部３」を先に成形する場合には、歯肉色部３の上面3aに、図１から６のような角柱状の凸部４と凹部５が形成されるような金型を準備し、また凸部４と凹部５が図７から１１のような波状の曲面となるようにする場合にもそれに応じた金型を準備して、これらの金型に上述の材料を流し込んだり充てんしたりして「歯肉色部３」を成形すればよい。
その後に「歯肉色部３」の上面3aに、「白色部２」となる上述の材料を流し込んだり充てんしたりして「白色部２」を成形すれば、「白色部２」にも「歯肉色部３」の凸部４や凹部５と嵌合する凹部や凸部が容易に形成できるのである。【００３６】
「白色部２」を先に成形する場合も同様に、「白色部２」の上面に凹部や凸部が形成されるような金型を使用して、先に「白色部２」を成形し、この「白色部２」の上面に「歯肉色部３」となる上述の材料を流し込んだり充てんしたりして「歯肉色部３」を成形すれば、「歯肉色部３」の凸部４や凹部５が容易に形成できるのである。【００３７】
次に図１２から１６で示した態様の場合、凸部４は球形に近いため、歯肉色部３の上面3a側が細くなっていて、アンダーカットの状態となっている。このような形状の「歯肉色部３」を金型で成形しようとすると、「歯肉色部３」を金型から外す際に金型を壊す必要があり、量産が困難で製造上大きな問題となる。【００３８】
このような場合においては、先に上面3aが平らな歯肉色部３を金型等で作製し、略球状の凸部４については別途作製した上で、平らな歯肉色部３の上面3aに接着材等で略球状の凸部４を固定して歯肉色部３全体を成形する。その後は上記各実施例のとおり、白色部２の材料を流し込んだり充てんしたりして成形すれば、金型を壊すことなく、図１２から１６のようなアンダーカット部分を有する本発明に係る義歯用ブロックを簡便に作製、量産できるのである。【００３９】
『本発明に係る義歯用ブロックの凸部及び凹部の配置』
歯肉色部３の凸部４や凹部５や、これに嵌合するように形成される白色部２の凹部や凸部は、図１から６の態様や図１２から１６の態様のごとく、本発明に係る義歯用ブロックの内部にだけ形成されていてもよいが、図７から１１の態様のごとく、歯肉色部３の凸部４や凹部５や白色部２の凹部や凸部が、本発明に係る義歯用ブロックの側面1aに表れるように白色部２と歯肉色部３との境界部分全体に、凸部や凹部が形成されていてもよく、その際に側面1aにおいて、凸部や凹部が必ずしも完全な形状を維持している必要はなく、側面1aの形状に合わせて凸部４や凹部５の一部が欠けた状態で形成されていればよい。【００４０】
このように側面1aに凸部や凹部が表れるように、多数の凸部や凹部を側面1aまで形成すれば、本発明に係る義歯用ブロックによって義歯を作製する際に、側面1a近傍まで無駄なく使用することができてより好ましいのである。【００４１】
なお図４，９，１４の各断面図では凸部４の数が多く、全ての凸部４に引き出し線を引いて符号を付すると、図が不明瞭になる可能性があるので上記各断面図では中央に位置する凸部４については引き出し線や符号を省略した。【００４２】
『本発明に係る義歯用ブロックによる義歯の作製』
本発明に係る義歯用ブロックはＣＡＤ／ＣＡＭシステムを利用して、総義歯や部分義歯を作製するためのものである。従って、先に患者の口腔内の状態を３次元データとして得た後に、この３次元データに基づいて本発明に係る義歯用ブロックを切削・研磨して義歯を作製する。【００４３】
『本発明に係る義歯用ブロックによる義歯作製の仕上げ工程』
上述のようにＣＡＤ／ＣＡＭシステムを利用すれば、形状としては意図したものが作製できるが、色調については調節が必要となる。例えば、歯頚部や歯冠乳頭にあたる部分は目的の色調が出ていないことがある。そこで、歯頚部なら歯冠色、歯冠乳頭なら歯肉色となっていない場合、レジン・コンポジットレジン・ポーセレンを用いて修正を行う。また、本発明に係る義歯用ブロックには凹部や凸部があり、意図しない位置にこれらが表れて目的の色調が得られていない場合もありこの場合も同様の修正を行う。このようにして修正した後に必要に応じて研磨して仕上げるのである。
なお、部分義歯等において他の天然歯と色調を合わせる必要があるような場合には、ステイン材を使用して着色してもよい。【００４４】
各実施例における具体的な仕上げ工程は以下のとおりである。先ず実施例１（アクリルレジンとアクリルレジンとの組み合わせ）において、アクリルレジン部をレジン系材料で修正する場合は、接着材としてデンチャープライマーやレジンプライマーを塗布してもよい。そして、歯冠色もしくは歯肉色のレジン系材料を用いて修正を行い重合硬化させる。またアクリルレジン部をコンポジットレジン系材料で修正する場合は、表面をサンドブラスト等により粗面化し、接着材としてゼンオパールプライマーを塗布し光照射を行う。その後、歯冠色もしくは歯肉色のコンポジットレジン系材料を用いて修正を行い重合硬化させ、必要に応じて表面を研磨する。【００４５】
実施例２（コンポジットレジンとコンポジットレジンとの組み合わせ）において、コンポジットレジン部をレジン系材料やコンポジットレジン系材料で修正する場合は、表面をサンドブラスト等により粗面化し、接着材としてセラミックプライマーを塗布し、その後、歯冠色もしくは歯肉色のレジン系材料又はコンポジットレジン系材料を用いて修正を行い重合硬化させ、必要に応じて表面を研磨する。【００４６】
実施例３（セラミックとセラミックとの組み合わせ）において、セラミック部をレジン系材料やコンポジットレジン系材料で修正する場合は、表面をサンドブラスト等により粗面化し、接着材としてセラミックプライマーを塗布し、その後、歯冠色もしくは歯肉色のレジン系材料又はコンポジットレジン系材料を用いて修正を行い重合硬化させ、必要に応じて表面を研磨する。【００４７】
実施例４（ジルコニアとジルコニアとの組み合わせ）において、ジルコニア部をレジン系材料やコンポジットレジン系材料で修正する場合は、表面をサンドブラスト等により粗面化し、接着材としてメタルプライマーZを塗布し、その後、歯冠色もしくは歯肉色のレジン系材料又はコンポジットレジン系材料を用いて修正を行い重合硬化させ、必要に応じて表面を研磨する。【００４８】
実施例５（コンポジットレジンとアクリルレジンとの組み合わせ）において、コンポジットレジン部をレジン系材料やコンポジットレジン系材料で修正する場合は、表面をサンドブラスト等により粗面化し、接着材としてセラミックプライマーを塗布し、その後、歯冠色もしくは歯肉色のレジン系材料又はコンポジットレジン系材料を用いて修正を行い重合硬化させる。また、アクリルレジン部を、レジン系材料で修正する場合は、接着材としてデンチャープライマーやレジンプライマーを塗布してもよい。そして、歯冠色もしくは歯肉色のレジン系材料を用いて修正を行い重合硬化させる。また、アクリルレジン部をコンポジットレジン系材料で修正する場合は、表面をサンドブラスト等により粗面化し、接着材としてゼンオパールプライマーを塗布し光照射を行う。その後、歯冠色もしくは歯肉色のコンポジットレジン系材料を用いて修正を行い重合硬化させ、必要に応じて表面を研磨する。【００４９】
実施例６（セラミックと、アクリルレジン又はコンポジットレジンとの組み合わせ）において、セラミック部をレジン系材料やコンポジットレジン系材料で修正する場合は、表面をサンドブラスト等により粗面化し、接着材としてセラミックプライマーを塗布し、その後、歯冠色もしくは歯肉色のレジン系材料又はコンポジットレジン系材料を用いて修正を行い重合硬化させる。また、コンポジットレジン部をレジン系材料やコンポジットレジン系材料で修正する場合は、表面をサンドブラスト等により粗面化し、接着材としてセラミックプライマーを塗布し、その後、歯冠色もしくは歯肉色のレジン系材料又はコンポジットレジン系材料を用いて修正を行い重合硬化させる。また、アクリルレジン部を、レジン系材料で修正する場合は、接着材としてデンチャープライマーやレジンプライマーを塗布してもよい。そして、歯冠色もしくは歯肉色のレジン系材料を用いて修正を行い重合硬化させる。また、アクリルレジン部をコンポジットレジン系材料で修正する場合は、表面をサンドブラスト等により粗面化し、接着材としてゼンオパールプライマーを塗布し光照射を行う。その後、歯冠色もしくは歯肉色のコンポジットレジン系材料を用いて修正を行い重合硬化させ、必要に応じて表面を研磨する。【００５０】
また実施例３（セラミックとセラミックとの組み合わせ）や実施例４（ジルコニアとジルコニアとの組み合わせ）をポーセレン系材料で修正する場合は、歯冠色もしくは歯肉色のポーセレン系材料を築盛した後に焼成し、必要に応じて表面を研磨する。なお、実施例６（セラミックと、アクリルレジン又はコンポジットレジンとの組み合わせ）の場合、ポーセレン系材料で修正して焼成すると、アクリルレジン又はコンポジットレジンが燃えてしまうため、実施例６についてはポーセレン系材料で修正することはできない。【００５１】
以上のように、本発明に係る義歯用ブロックは用途等に応じて、様々な材料で容易に作製することができ、また色調の異なる２層構造にして、境界面に凸部や凹部を設けることで、義歯作製時において色調調整などの手間を大きく軽減させることができ、美観に優れた義歯を簡便に作製することができるのである。
【符号の説明】
【００５２】
１  円柱
1a  側面
1b  突条部
２  白色部
３  歯肉色部
3a  上面
４  凸部
５  凹部
【図１】
2019035467.tif 000003
【図２】
2019035467.tif 000004
【図３】
2019035467.tif 000005
【図４】
2019035467.tif 000006
【図５】
2019035467.tif 000007
【図６】
2019035467.tif 000008
【図７】
2019035467.tif 000009
【図８】
2019035467.tif 000010
【図９】
2019035467.tif 000011
【図１０】
2019035467.tif 000012
【図１１】
2019035467.tif 000013
【図１２】
2019035467.tif 000014
【図１３】
2019035467.tif 000015
【図１４】
2019035467.tif 000016
【図１５】
2019035467.tif 000017
【図１６】
2019035467.tif 000018
【国際調査報告】
2019035467.tif 000019
2019035467.tif 000020
2019035467.tif 000021
2019035467.tif 000022